(57)【特許請求の範囲】
【請求項１】
結合剤及び多孔質酸化アルミニウム／水酸化物を含有する少なくとも１のインク受理層を被覆した支持体からなるインクジェット印刷用記録シートであり、該多孔質酸化アルミニウム／水酸化物がＬａ、Ｃｅ、Ｎｄ、Ｐｒ及びＹｂからなる群から選ばれる１以上の元素をＡｌ２Ｏ３を基準にして０．０４〜４．２モル％の量で含むことを特徴とするインクジェット印刷用記録シート。
【請求項２】
該元素がＬａ及び／又はＣｅ及び／又はＹｂである請求項１記載の記録シート。
【請求項３】
多孔質酸化アルミニウム／水酸化物が疑似−ベーマイトである請求項１又は２記載の記録シート。
【請求項４】
結合剤がポリビニルアルコールである請求項１〜３のいずれか１項記載の記録シート。
【請求項５】
記録シートが多孔質酸化アルミニウム／水酸化物を含有しない追加の層を含む請求項１〜４のいずれか１項記載の記録シート。
【請求項６】
Ｌａ、Ｃｅ、Ｎｄ、Ｐｒ及びＹｂからなる群から選ばれる１以上の元素をＡｌ２Ｏ３を基準にして０．０４〜４．２モル％の量で含む多孔質酸化アルミニウム／水酸化物及び結合剤を含有するインクジェット印刷用記録シートのインク受理層用コーティング組成物。
【発明の詳細な説明】
【０００１】
【発明の属する技術分野】
本発明はインクジェット印刷法で使用するのに適した記録シート及び該印刷法で用いるインク受理層の調製用コーティング組成物に関する。本発明は特にシート上に記録された画像（イメージ）が反射又は透過光の両者によって観測できる記録シートに関し、この場合インク受理システムは少なくとも１のインク受理層を被覆した支持体からなり、そして該記録シートは少なくとも１の被覆層が多孔質無機化合物を含有することを特徴とする。
【０００２】
【従来技術とその課題】
今日入手し得るインクジェット印刷法用の記録シートは要求される全ての特性を満たしているわけではなく、特にインク吸収度、インク吸収速度、画像画質、水堅牢度及び光安定度を改良するための切迫した要求がある。本発明の好ましい態様は優れた画像画質、高いインク吸収度及び高いインク吸収速度をもつ改良された記録シートに関する。特に、インク受理物質上に記録される画像が水と接触するとき表面上の摩擦に耐え且つそのまま維持されそして光に晒されるとき色があせることのないインク受理物質が要求される。インクジェット印刷法には２つの型がある。
【０００３】
連続インクジェット印刷システムではインクがノズルを介して加圧下に連続的流れで放出される。この流れはある間隔でノズルから個々の小滴に分散する。これらの個々の小滴はもし画像成分が着色されるべきであるのならば記録物質に注がれ、もし画像成分が白紙のままであるべきならば側溝に注がれる。小滴は例えば電気的に荷電され且つ側溝に静電界で偏向される必要はない。非荷電小滴が側溝中に偏向されるような逆の方法も可能である。
【０００４】
非連続インクジェット印刷システムでは「ドロップ  オン  デマンド」と呼ばれるインク小滴は該小滴が記録用媒体上に置かれるときに形成されるにすぎない。本発明は両者の記録方法で使用できる記録シート及びコーテング組成物に関する。インクジェットプリント用の記録用シートは多くの厳格な要求を満たさなければならないことが知られている。印刷画像は下記の特性を満たさなければならない。
−高鮮明度
−高カラー密度
−優れたカラー再生
−摩擦に対する高抵抗度
−優れた水堅ロウ度
−高光安定度
【０００５】
下記の条件がこれらの目標を満たすために満足されなければならない。
１．インクは記録材料中に速やかに吸収されることが必要である。
２．ジェットインク小滴は記録用材料上に円形に広がり且つ鮮明な輪郭を示す縁を形成しなければならない。
３．記録材料中の染料の拡散を着色点の直径が必要以上に拡がらないように低くしなければならない。
４．インク小滴がより先に沈積した小滴を干渉せずに、それを不鮮明にすべきではない。
５．記録材料は高カラー密度及び輝度を与える表面をもつ必要がある。
６．記録材料は印刷前及び後に優れた物理的特性を示めさなければならない。
【０００６】
これらの要求は部分的に矛盾し、例えば速やかなインクの吸収速度はしばしば表面の摩擦に対して好ましくない抵抗性を生ずる。記録材料のこれらの要求から出発して、表面の摩擦に対する高抵抗性とともに高カラー密度を示す画像を生ずべき方法が探究されている。最良の特性は支持体上にインク受理層を被覆した記録材料によって達成される。欧州特許第０，２９８，４２４及び０，４０７，７２０号明細書、欧州特許出願第０，６２２，２４４号明細書及び特開昭６０−２４５，５８８号公報は顔料として疑似−ベーマイト（ｐｓｅｕｄｏ−ｂｏｈｅｍｉｔｅ）構造をもつ酸化アルミニウム／水酸化物からなるインク受理層を記載している。疑似−ベーマイトは式Ａｌ２Ｏ３・ｎＨ２Ｏ（ここでｎは１〜１．５である）の酸化アルミニウム／水酸化物の凝集物（アグロメレート）である。疑似−ベーマイト構造をもつこの酸化アルミニウム／水酸化物は、そのコロイド溶液の形態でのみ優れた画像画質の記録物質が得られるので、そのコロイド溶液の形態で使用される。そのようなコロイド溶液が活性成分の低濃度では不安定であることもよく知られている。そのようなコロイド溶液の貯蔵安定性は低く、従って貯蔵条件は厳格に制御されなければならない。
【０００７】
このコロイド溶液から固体の形態で単離した酸化アルミニウム／水酸化物によって調製されるインク受理層はインクジェット印刷後にコロイド溶液の形態の同じ酸化アルミニウム／水酸化物によって調製されたインクジェット層に比べて著しく不鮮明な画像画質をもつ画像を与える。酸化アルミニウム／水酸化物のコロイド溶液は例えば特開昭６０−２４５，５８８号公報に記載されている如くアルミニウム塩を中和し次いで熟成することにより調製し得る。他の一つの可能性は欧州特許出願第０，７３６，４９１号明細書に記載されている如くアルミニウムアルコキシドの加水分解である。
【０００８】
インクジェット印刷用の記録シートは例えば欧州特許出願第０，６２２，２４４号及び０，６９８，４９９号明細書に記載され、これらに記載の記録シートは０．０１％〜１．０％の二酸化チタンを含有する酸化アルミニウム／水酸化物からなり、そしてこの変性酸化アルミニウム／水酸化物は固体の形態で使用される。しかしながら、この方法で調製された記録シートの画像画質は今日の諸要求に答えるためには充分なものではない。
【０００９】
【発明が解決しようとする課題】
従って、本発明の目的は高インク吸収性、インク高吸収速度及び優れた画像画質をもつインクジェット記録に用いる記録シートを提供することにある。
さらなる目的は優れた画像画質を与える記録材料を今日市場で入手し得る種々のインクジェット印刷機に提供することにある。さらに本発明の目的は多孔質無機固体がその固体形態で使用される多孔質無機化合物をもつ少なくとも一つの層からなる記録材料を提供することにある。
【００１０】
【課題を解決するための手段】
本発明は原子番号５７〜７１をもつ周期系の希土類金属系列元素の１以上をＡｌ２Ｏ３を基準にして０．０４〜４．２モル％含有することを特徴とする少なくとも１の酸化アルミニウム／水酸化物層からなる記録材料である。好ましい元素はＬａ（ランタン）、Ｙｂ（イッテルビウム）、Ｃｅ（セリウム）、Ｎｄ（ネオジム）又はＰｒ（プラセオジウム）であり、特にランタン、セリウム又はイッテルビウム又はこれらの混合物が好ましい。
【００１１】
好ましくは本発明で用いる酸化アルミニウム／水酸化物はＡｌ２Ｏ３を基準にして０．４〜２．５モル％の量で原子番号５７〜７１をもつ周期系の希土類金属列元素を含有する。特に好ましい酸化アルミニウム／水酸化物は式Ａｌ２Ｏ３・ｎＨ２Ｏ（式中ｎは１〜１．５である）をもつ酸化アルミニウム／水酸化物の凝集物である疑似−ベーマイトである。
【００１２】
インク受理層は１種以上の結合剤を含有する。好ましい結合剤は変性酸化アルミニウム／水酸化物を基準にして５〜５０重量％の量のゼラチン又はポリビニルアルコール又はこれらの混合物である。フィルム形成性ポリマーが特に好ましい。インク受理層は、結合用の架橋剤並びに例えばＵＶ吸収剤、光増白剤、光安定剤、抗酸化剤、湿潤剤、スペース剤等の画像の絵画的又は物理的特性を改良するとして当業者に周知の充填剤、天然又は合成ポリマー又は他の化合物を含有してもよい。
【００１３】
本発明を下記の記載により具体的に説明する。
【発明の実施の形態】
本発明は原子番号５７〜７１をもつ周期系の希土類金属系列元素の１以上をＡｌ2 Ｏ3 を基準にして０．０４〜４．２モル％含有することを特徴とするインクジェット印刷用の記録シートにおける酸化アルミニウム／水酸化物の使用に関する。
【００１４】
本発明の好ましい態様では、酸化アルミニウム／水酸化物はランタン、イッテルビウム、セリウム、ネオジム又はプラセオジウム、特にランタン、セリウム又はイッテルビウム又はこれらの混合物をＡｌ２Ｏ３を基準にして０．４〜２．５モル％含有する。特に好ましい酸化アルミニウム／水酸化物は式Ａｌ２Ｏ３・ｎＨ２Ｏ（式中ｎは１〜１．５である）をもつ酸化アルミニウム／水酸化物の凝集物である疑似−ベーマイトである。
【００１５】
上記の化学元素によって変性されたこの酸化アルミニウム／水酸化物は例えばＺｅｉｔｓｃｈｒｉｆｔ  ｆｕｒ  ａｎｏｒｇａｎｉｓｃｈｅ  Ｃｈｅｉｅ  ６２１，３８１（１９９５）に記載されている方法と類似の方法で製造し得る。他の１つの製造方法では、酸化アルミニウム／水酸化物を水溶液中で２０℃及び９５℃の間の温度で希土類金属系列元素の塩溶液と混合し、ろ過し、洗い且つ乾燥する。この方法で変性された酸化アルミニウム／水酸化物は今日までガス吸着剤としてそして触媒及びセラミックス用担体として使用されてきた。その物理化学的特性は出発物質のこれらの特性とかなり相違する。
【００１６】
今や、本発明は予期に反してこれらの化合物が１種以上の結合剤とともにインク受理層中に組み入れられるときインクジェット印刷用の記録物質の優れたインク受理層を付与することを明らかにした。これらの結合剤は通常水溶性ポリマーである。フィルム形成ポリマーが特に好ましい。
【００１７】
これらの水溶性ポリマーは例えばアルブミン、ゼラチン、カゼイン、澱粉、アラビアゴム、アルギン酸ナトリウム又はカリウム、ヒドロキシエチルセルロース、カルボキシメチルセルロース、α−、β−又はγ−シクロデキストリン等の天然ポリマー又はこれらの変性生成物を包含し得る。水溶性ポリマーがゼラチンである場合、全ての周知のタイプのゼラチンが例えば酸性豚革又は石灰化骨ゼラチン、酸又は塩基加水分解ゼラチンとして使用し得るが、例えばフタロイル化、アセチル化又はカルバモイル化又はトリメリット酸無水物にて誘導体化されたゼラチン等の誘導体化ゼラチンをまた使用し得る。
【００１８】
合成ポリマーには例えばポリビニルアルコール；酢酸ビニル及び他のモノマーの共重合体の完全な又は部分的な鹸化生成物；（メタ）アクリル酸、マレイン酸、クロトン酸等の不飽和カルボン酸のホモポリマー又はビニルモノマーとの共重合体；ビニルスルホン酸、スチレンスルホン酸等のスルホン化ビニルモノマーのホモポリマー又はビニルモノマーとの共重合体がある。さらに（メタ）アクリルアミドのホモポリマー又はビニルモノマーとの共重合体；酸化エチレンのホモポリマー又は他のモノマーとの共重合体；ポリアクリルアミド；水溶性ナイロン系ポリマー；ポリビニルピロリドン；ポリエステルポリビニルラクタム；アクリルアミドポリマー；置換ポリビニルアルコール；ポリビニルアセタール；アルキル及びスルホアルキルアクリレート及びメタクリレートのポリマー；加水分解ポリビニルアセテート；ポリアミド；ポリビニルピロリドン；ポリアクリル酸；マレイン酸無水物との共重合体；ポリアルキレンオキシド；メタクリルアミド共重合体及びマレイン酸共重合体が使用し得る。好ましい合成結合剤はポリビニルアルコールである。
【００１９】
これらのポリマーは水不溶性天然又は合成高分子化合物と、特にアクリル酸ラテックス又はスチレンアクリル酸ラテックスとブレンドするこができる。本願の請求項に特に記載されていないけれども、水不溶性ポリマーも本発明の一部であることを考慮に入れるべきである。架橋剤と反応する可能性のある基をもつ上記ポリマーは架橋又は硬化されて水不溶性層を本質的に形成する。そのような架橋結合は共有結合又はイオン結合のいづれかである。該層の架橋又は硬化は例えば層の水吸収性における又は物理的画像に対する抵抗性における該層の物理的特性の変性を考慮している。架橋剤又は硬化剤は使用される水溶性ポリマーに依存して選択される。
【００２０】
有機架橋剤及び硬化剤は例えばアルデヒド（ホルムアルデヒド、グリオサール又はグルタルアルデヒド等）、Ｎ−メチロール化合物（ジメチロール尿素又はメチロールジメチルヒダントイン等）、ジオキサン誘導体（２，３−ジヒドロキシジオキサン）、反応性ビニル化合物（１，３，５−トリスアクリロイルヘキサヒドロジオキサン又はビス−（ビニルスルホニル）メチルエーテル等）、活性ハロゲン化合物（２，４−ジクロロ−６−ヒドロキシ−ｓ−トリアジン）、エポキシド、アジリジン、カルバモイルピリジニウム化合物又はこれらの架橋剤の２以上の混合物を包含する。無機架橋剤又は硬化剤は例えばクロム明礬、アルミニウム明礬又はホウ酸を包含する。
【００２１】
層はまたＵＶ光線、電子ビーム、Ｘ線ビーム又は加熱の影響下で該層を架橋する活性化合物を包含してもよい。層は充填剤を添加することによって変性させるこができる。可能な充填剤は例えばカオリン、タルク、Ｃａ−又はＢａ−カルボネート、シリカ、二酸化チタン、ベントナイト、ゼオライト、ケイ酸アルミニウム、ケイ酸カルシウム又はコロイド状の二酸化ケイ素である。同様に、重合体ビーズ等の無機不活性粒子の使用も可能である。このビーズはポリアクリレート、ポリアクリルアミド、ポリスチレン、又はアクリレート及びスチレンの異なる共重合体からなるものでもよい。これらの充填物は印刷画像の意図された用途に従って選択される。もし印刷画像が透明画像として使用されるべきであるのならばこれらのある種の化合物は使用できない。別法として、これらの化合物は印刷画像が発光（エミッション）画として使用されるべきである場合には利益がある。しばしばそのような充填剤の導入は望ましい台紙（マット）表面を作る。
【００２２】
記録物質は変性酸化アルミニウム／水酸化物に加えて例えばアルカリ土類金属系列元素の塩又は希土類金属系列元素の塩として水溶性金属塩をさらに含有することができる。
【００２３】
本発明の画像記録シートは支持体に被覆される少なくとも１のインク受理層をもつ支持体からなる。この技術において多種類のそのような支持体が知られ且つ一般に使用されている。これらの支持体は印画（ホトグラフィック）物質の製造で使用される全ての支持体を包含する。この支持体はセルローストリアセテート、セルロースアセテート、セルロースプロピオネート又はセルロースアセテートブチレート等のセルロースエステル、ポリ（エチレンテレフタレート）等のポリエステル、ポリアミド、ポリカルボネート、ポリイミド、ポリオレフィン、ポリ（ビニルアセタール）、ポリエーテル、塩化ポリビニル及びポリスルホンアミドから作られる透明なフィルムを包含する。ポリエステルフィルム及び特にポリ（エチレンテレフタレート）は優れた寸法安定特性をもつので好ましい。不透明な印画物質の製造に使用される通常の支持体も使用でき、例えばバライタ紙、ポリエチレン被覆紙、例えばメリネックス（ＭＥＬＩＮＥＸ）の商標名でＩＣＩ社によって市販されている空孔ポリエステルを包含する。樹脂被覆紙又は空孔ポリエステルが特に好ましい。そのような支持体特にポリエステルが使用されるとき、フィルムの下塗り層が有利には支持体に最初に加えられインク受理層の結合性を改善する。この目的のために有用なフィルムの下塗り組成物はこの写真技術において周知であり、例えば塩化ビニリデン、アクリロニトリル及びアクリル酸のターポリマー又は塩化ビニリデン、アクリル酸メチル及びイタコン酸のターポリマーを包含する。その組成及び特性が広範囲に異なる全ての型の紙からなる普通紙が支持体としてまた使用される。着色紙及びキャスト被覆紙がまた使用できる。アルミニウムから作られるホイールとして金属ホイールがまた可能である。
【００２４】
本発明によるインク受理層は全ての必要な成分を含有する水溶液又は分散液を介して通常被覆される。多くの場合にインク受理層の滑らかなコーティング及び均一性を可能にする表面活性剤をこれらのコーティング溶液又は分散液に加えることが必要である。適当な表面活性剤は例えば米国特許第２，２４０，４７２号、２，２７１，６２３号、２，２８８，２２６号、２，７３９，８９１号、２，８２３，１２３号、２，８３１，７６６号、２，９４４，９００号、３，０６８，１０１号、３，１３３，８１６号、３，１５８，４８４号、３，２１０，１９１号、３，２５３，９１９号、３，２９４，５４０号、３，４１５，６４９号、３，４４１，４１３号、３，４７５，１７４号、３，５０７，６６０号、３，５４５，９７４号、３，５８９，９０６号、３，６６６，４７８号、３，６７１，２４７号、３，７２６，６８３号、３，７５４，９２４号、３，７６５，８２８号、３，７７２，０２１号及び３，８４３，３６８号、英国特許第１，０１２，４９５号、１，０２２，８７８号、１，１３８，５１４号、１，１５９，８２５号、１，１７９，２９０号、１，１９８，４５０号、１，３７４，７８０号及び１，３９７，２１８号、及びベルギー特許第７３１，１２６号として多くの特許に記載されている。コーティングの目的に必要である他に、これらの化合物質は画像画質に影響をもつので、意図する特定の目標によって選択され得る。本願の特許請求の範囲には特に記載されていないが、表面活性剤は本発明の重要な部分を形成する。
【００２５】
上記元素に加えて、本発明の記録シートは、その性能をさらに改良する目的で例えばスチルベン、クマリン、トリアジン、オキサゾール又は当業者に周知の他の化合物等の純白性を改良するための光沢剤を追加の添加剤として含有し得る。光安定性がベンゾトリアゾール、ベンゾフェノン、チアゾリドン、オキサゾール、チアゾール及び他の当業者に周知の化合物等のＵＶ吸収剤を添加することによって改良し得る。ＵＶ吸収剤の量は２００−２０００ｍｇ／ｍ2 、好ましは４００−１０００ｍｇ／ｍ2 で変化し得る。ＵＶ吸収剤は本発明の記録シートのいずれかの層に加えることができるが、この系の最上層に加えられるのが好ましい。
【００２６】
インクジェットにより作られる画像が光安定剤及び抗酸化剤の添加によって分解から保護され得ることはまた知られている。それらの化合物の例は立体構造的に阻害されたフェノール、立体構造的に阻害されたアミン、クロマノール等である。上記添加剤が水溶液としてコーティング溶液に加えられる。これらの化合物が水溶液でない場合には、これらの化合物はこの技術分野で通常知られている技術によってコーティング溶液中に組み入れることができる。これらの化合物は例えば低級アルコール、グリコール、ケトン、エステル又はアミン等の水混和性溶媒に溶解し得る。別法として、これらの化合物は微細な分散液として、オイルエマルジョンとして、シクロデキストリン包含複合体としてコーティング溶液に添加するとができ又はラテックス中に組み入れることができる。典型的には、本発明による受理層は乾燥基準で０．５〜１００マイクロメートル、好ましくは５〜５０マイクロメートルの範囲の厚さをもつ。コーティング溶液又はコーティング分散液は任意の適当な方法によって支持体上に被覆できる。有用なコーティング方法は押出コーティング、エアナイフコーティング、ドクターブレードコーティング、カスケードコーティング又はカーテンコーティングを包含する。コーティング溶液はスプレイ技術を用いて適用してもよい。インク受理層は代わるがわる又は同時に被覆し得る数個の単一層から作ることができる。同様にインク受理層を持つ支持体の両面上を被覆することが可能である。裏面上には静電気防止層又は抗カール層を被覆するこがまた可能である。しかし特許請求の範囲に記載されたインク受理層が製造される方法が本発明を制限すると考えるべきではない。
【００２７】
インクジェット印刷用のインクはインク中に溶解又は懸濁される液体ビヒクル及び染料又は顔料のエキスからなる。インクジェット印刷に用いられるインク用の液体ビヒクルは一般に水又は水とエチレングリコール、高分子量グリコール、グリセロール、ジプロピレングリコール、ポリエチレングリコール、アミド、ポリビニルピロリドン、Ｎ−メチルピロリドン、シクロヘキシルピロリドン、カルボン酸及びこれらのエステル、エーテル、アルコール、有機スルホキシド、スルホラン、ジメチルホルムアミド、ジメチルスルホキシド、セロソルブ、ポリウレタン、アクリレート等の水混和性有機溶媒との混合物からなる。インクの水を含まない部分は一般に湿潤剤、共同溶媒、粘度制御剤、インク浸透添加剤、均染剤又は乾燥剤として働く。多くの場合有機化合物は水の沸点よりも高い沸点をもつ。さらに連続流れ型の印刷用に使用される水性インクは無機又は有機塩を含有して電気伝導性を増加し得る。それらの塩の例は硝酸塩、塩化物、燐酸塩、及び酢酸塩、しゅう酸塩及びくえん酸塩等水溶性有機酸の塩を包含する。本発明の記録シートに使用できるインクの製造に適切な染料及び顔料は周知の殆ど全てのクラスの着色化合物を包含する。この目的のために使用できる典型的な染料及び顔料は欧州特許出願第０，５５９，３２４号明細書に記載されている。本発明による記録シートはこの技術の状態を代表するほとんど全てのインクと共に使用されることを意味する。
【００２８】
インクに存在する他の添加剤には例えば表面活性剤、光学光沢剤、ＵＶ吸収剤、光安定剤、殺生物剤及び高分子添加剤がある。インクのこの記載は本発明を単に説明するためのものであり、本発明の目的を制限するものと考慮すべきではない。
【００２９】
次の試験方法は本発明の記録シートを評価し且つ比較するために使用した。
画像均質性（イメージ  ホモジェニティ）
下記の例に記載する透明支持体上の本発明の記録シートをオリジナルインクを使って透明モードでインクジェット印刷機ＥＰＳＯＮ  ＳＴＹＬＵＳTMカラー５００で印刷した。１１フィールドをもつカラーパッチをサイアン（緑がかった青色）、マゼンタ（紫紅色）、黄、黒、赤、緑及び青の７色のそれぞれで印刷した。この印刷では小滴の数はフィールド１（１００％）からフィールド１０（１０％）まで直線的に減少する。フィールド１１は５％の小滴の数をもつ。印刷後に不均質性フィールドの数をライトボックス上で計数した。大きな数は悪い画像画質（不均質性フィールドの高い数）を示す。零の数は不均質性フィールドが存在しないとして完全な画像画質を示す。
【００３０】
色流れ（ダイ  ブリージング）
下記の例に記載する透明支持体上の本発明の記録シートをオリジナルインクを使って透明モードでインクジェット印刷機ＥＰＳＯＮ  ＳＴＹＬＵＳTMカラー５００で印刷した。１００％小滴数をもつカラーパッチをじかに接触させて印刷した。色流れを青−黄色、緑−マゼンタ及び赤−サイアンの境界について点数１（極めて高い色流れ）から点数５（色流れなし）で判断した。
【００３１】
【実施例】
例１
ａ）ランタン（Ａｌ2 Ｏ3 を基準にして２．２モル％）をもつ酸化アルミニウム／水酸化物の製造
式ＡｌＯＯＨ・ｎＨ2 Ｏ（７７．２％Ａｌ2 Ｏ3 ）の酸化アルミニウム／水酸化物ＤＩＳＰＥＲＡＬ１００／２（ドイツ国、ハンブルク、ＣＯＮＤＥＡ  ＧｍｂＨから入手）の５０ｇを二重蒸留水９４８ｇ中に２０℃の温度で激しい自動攪拌下に１５分掛けて分散させた。その後温度を９０℃に上げ、攪拌をこの温度で１５分間続けた。２．０４ｇのＬａＣｌ3 （スイス国、ブークス、Ｆｌｕｋａ  Ｃｈｅｍｉｅ  ＡＧから入手）を固体として加え、攪拌を１２０分間つづけた。この固体をろ過し、二重蒸留水で３回洗いそして１１０℃で乾燥した。
【００３２】
この固体中のランタンの含量はＡｌ2 Ｏ3 を基準にして２．２モル％であることが蛍光Ｘ線分析で決定された。この変性酸化アルミニウム／水酸化物はγ−Ａｌ2 Ｏ3 へのその転換と異なる温度依存を示した。
【００３３】
ｂ）コーティング溶液の調製
例１ａ）からの固体の８ｇを二重蒸留水の６３ｇと濃縮酢酸（８０％）の０．９６ｇとの混合物に加えた。得られた分散液を４０℃で３分間超音波に晒した。その後８ｇのポリビニルアルコール（１０重量％、加水分解度９８−９９％、分子量８５，０００〜１４６、０００）（スイス国、ブークス、ＡＬＤＲＩＣＨ  Ｃｈｅｍｉｅから入手）を加え、得られたコーティング溶液を再び３分間超音波に晒した。
【００３４】
ｃ）コーティングの作製
このコーティング溶液の１００ｇ／ｍ2 を４０℃で透明なポリエステル支持体上に被覆した。この被覆支持体をついで３０℃の温度で６０分間乾燥させた。
【００３５】
ｄ）画像の調製
このコーティング上の試験画像を前記記載の方法を使用してインクジェットによって調製した。最大伝導密度を（カラーパッチ用の）３色、黄色、マゼンタ及びサイアンで測定し、同時に（ブラックパッチ用の）視覚密度を測定した。測定した最大密度を表１に示す。
【００３６】
【表１】
0003980169.tif 000002
【００３７】
例２〜５、比較例Ａ〜１
例１に記載した方法と同じ方法を使用して（塩化ランタンの代わりに）他の金属を酸化アルミニウム／水酸化物と反応させた。使用した金属塩（全てＡｌ2 Ｏ3 を基準にして２．２モル％の量で使用した）（スイス国、ブークス、Ｆｌｕｋａ  Ｃｈｅｍｉｅ  ＡＧから入手）を表２に示す。工程ａ）での水の量は最終重量が常に１０００．０４ｇであるような方法で変化させた。比較例Ａは金属塩を含有しない。
【００３８】
【表２】
0003980169.tif 000003
【００３９】
画像画質及び色流れの結果を表３に示す。
【００４０】
【表３】
0003980169.tif 000004
【００４１】
希土類金属系列元素の塩で変性された酸化アルミニウム／水酸化物を含有する本発明の例１〜５は非変性酸化アルミニウム／水酸化物を含有する比較例Ａよりも著しく優れた画像均質性を示す。他の金属塩で変性された酸化アルミニウム／水酸化物を含有する比較例Ｂ〜１は非変性酸化アルミニウム／水酸化物を含有する比較例Ａに比べて画像均質性の強い分解を示す。
【００４２】
例１（Ｌａ）、２（Ｃｅ）及び５（Ｙｂ）は非変性酸化アルミニウム／水酸化物を含有する比較例Ａに比べて色流れにおいてかなりの改良を示す。二三の比較例もまた色流れにおいて改良を示す。しかしながら、これらは表３の結果から明らかに知られるように画像均質性の強い分解を伴う。
本発明の記録シートは単に画像均質性の改良を示すだけでなく、色流れにおいても改良を示す。
【００４３】
例６〜１２
塩化ランタンの種々な量を例１に記載した方法と同じ方法で酸化アルミニウム／水酸化物と反応させた。使用した量を表４に示す。工程ａ）での水の量を最終重量が常に１０００．０４ｇであるように変化させた。塩化ランタンの代わりに硝酸ランタンを例１２で使用した。
【００４４】
【表４】
0003980169.tif 000005
【００４５】
これらの例の画像均質性及び色流れの結果を表５に示す。
【００４６】
【表５】
0003980169.tif 000006
【００４７】
酸化アルミニウム／水酸化物のコロイド溶液ＡＳ−３（７．５５重量％Ａｌ2 Ｏ3 、ドイツ国、デュッセルドルフ、日商岩井から入手）を例１のＤＩＳＰＥＲＡＬ１００／２の代わりに用いた。変性工程前に４０℃の温度の真空下で乾燥した。比較例Ｊは比較例Ａと同じ方法で異なる。
これらの例の画像均質性及び色流れの結果を表６に示す。
【００４８】
【表６】
0003980169.tif 000007
【００４９】
画像均質性及び色流れは表６の結果から知られるように塩化ランタンをもつ酸化アルミニウム／水酸化物のコロイド溶液ＡＳ−３の乾燥型を使用することによってかなり改良される。